(57)【要約】      （修正有）【課題】正の誘電異方性を有する極性化合物の混合物を基材とする液晶媒体の提供。【解決手段】１種または２種以上の式Ｉで表わされる化合物：2004269886.tif 000058および１種または２種以上の式ＩＩおよび／または式ＩＩＩで表わされる化合物：2004269886.tif 000059を含有する液晶媒体。【選択図】なし【特許請求の範囲】
【請求項１】
正の誘電異方性を有する極性化合物の混合物を基材とする液晶媒体であって、
１種または２種以上の式Ｉで表わされる化合物：
【化１】
2004269886.tif 000051
および１種または２種以上の式ＩＩおよび／または式ＩＩＩで表わされる化合物：
【化２】
2004269886.tif 000052
（上記各式中、
Ｒ１１は、炭素原子１〜１２個を有するアルキル基またはアルコキシ基、もしくは炭素原子２〜１２個を有するアルケニル基であり；
Ｒ１２は、炭素原子１〜１２個を有するアルキル基またはアルコキシ基、もしくは炭素原子２〜１２個を有するアルケニル基であり；
Ｒは、炭素原子１〜１２個を有するアルキル基であり、この基中に存在する１個または２個以上のＣＨ2基はまた、ヘテロ原子（−Ｏ−、−Ｓ−）が相互に直接に結合しないものとして、−Ｏ−、−Ｓ−、−ＣＨ＝ＣＨ−、−C≡Ｃ−、−ＣＯ−、−ＯＣＯ−または−ＣＯＯ−により置き換えられていてもよく；
Ｘ0は、ＦまたはＣｌであるか、または炭素原子１〜７個を有するフルオロアルキル基またはフルオロアルコキシ基である）
を含有する、上記液晶媒体。
【請求項２】
１種または２種以上の式ＩＶで表わされる化合物： 
【化３】
2004269886.tif 000053
（式中、
Ｒは、請求項１に定義されているとおりであり；
Ｘ0は、請求項１に定義されているとおりであり；および
Ｌは、ＨまたはＦである）
を含有する請求項１に記載の液晶媒体。
【請求項３】
１種または２種以上の式Ｖで表わされる化合物： 
【化４】
2004269886.tif 000054
（式中、
Ｒ51は、炭素原子２〜１２個を有するアルケニル基であり；
Ｘ２は、炭素原子１〜１２個を有するアルキル基またはアルコキシ基、もしくは炭素原子２〜１２個を有するアルケニル基またはアルケニルオキシ基であり、この基中に存在する１個または２個以上のＣＨ2基はまた、ヘテロ原子（−Ｏ−、−Ｓ−）が相互に直接に結合しないものとして、−Ｏ−、−Ｓ−、−C≡Ｃ−、−ＣＯ−、−ＯＣＯ−または−ＣＯＯ−により置き換えられていてもよく、またはＸ0であり、ここでＸ0は請求項１に定義されているとおりであり；
ａは、０または１であり；および
Ｌは、ＨまたはＦである）
を含有する請求項１または２のいずれかに記載の液晶媒体。
【請求項４】
１種または２種以上の式ＶＩで表わされる化合物：
【化５】
2004269886.tif 000055
（式中、
【化６】
2004269886.tif 000056
は、１，４−シクロヘキシレン環または１，４−フェニレン環
であり、この環は未置換であるか、または１個または２個のＦ原子により置換されていてもよく；
Ｒは請求項１に定義されているとおりであり；
Ｘ0は請求項１に定義されているとおりであり；および
Ｌは、ＨまたはＦである）
を含有する請求項１〜３のいずれかに記載の液晶媒体。
【請求項５】
１種または２種以上の式ＶＩＩで表わされる化合物
【化７】
2004269886.tif 000057
（式中、
Ｒは請求項１に定義されているとおりであり；
Ｘ0は請求項１に定義されているとおりであり；および
Ｌ1およびＬ2は相互に独立し、ＨまたはＦである）
を含有する請求項１〜４のいずれかに記載の液晶媒体。
【請求項６】
式Ｉで表される化合物中に存在するＲ12が、炭素原子１〜７個を有するアルコキシ基である、請求項１〜５のいずれかに記載の液晶媒体。
【請求項７】
式ＩＶで表される化合物中に存在するＸ0がＦ、ＣｌまたはＯＣＦ3である、請求項１〜６のいずれかに記載の液晶媒体。
【請求項８】
媒体が１種または２種以上の式Ｉで表わされる化合物を１〜２０重量％（媒体の総量に基づく）の割合で含有する、請求項１〜７のいずれかに記載の液晶媒体。
【請求項９】
媒体が式ＩＶで表わされる化合物を３〜４０重量％（媒体の総量に基づく）の割合で含有する、請求項１〜８のいずれかに記載の液晶媒体。
【請求項１０】
請求項１〜９のいずれかに記載の液晶混合物の液晶ディスプレイにおける使用。
【請求項１１】
請求項１〜９のいずれかに記載の液晶媒体を含有する電気光学液晶ディスプレイまたは映写装置。
【請求項１２】
請求項１〜９のいずれかに記載の液晶媒体を含有するＬＣｏＳまたはＯＣＢモードの電気光学液晶ディスプレイまたは映写装置。
【発明の詳細な説明】
【技術分野】
【０００１】
本発明は、正の誘電異方性および大きい光学異方性を有する液晶媒体、ならびに電気光学ディスプレイおよび映写装置、特にＬＣｏＳ（登録商品名）ディスプレイおよび複屈折効果に基づくディスプレイ、例えばＯＣＢディスプレイにおけるその使用に関する。
【背景技術】
【０００２】
ＯＣＢ（光学補償ベンド）（optically compensated bend）ディスプレイは複屈折効果に基づき、またベンド構造を有する液晶媒体を含有する。ｐｉセルとしても知られているベンドセルは、電気制御可能な半波長板にかかわりＰ．Ｂｏｓ等により最初に提案された（非特許文献１参照）。一方、ディスプレイ用のＯＣＢモードは、Ｙ．Ｙａｍａｇｕｃｈｉ、Ｔ．ＭｉｙａｓｈｉｔａおよびＴ．Ｕｃｈｉｄａにより開示され（非特許文献２参照）、次いでＴ．Ｍｉｙａｓｈｉｔａ等による論文に開示された（中でも、非特許文献３、非特許文献４、非特許文献５および非特許文献６参照）。ＯＣＢセルはベンド配向を有する液晶セルおよび正のΔε
を有する液晶媒体を含有する。さらに、上記論文に開示されたＯＣＢディスプレイは、暗状態でベンドセルによる望ましくない光透過を排除するために１枚または２枚以上の複屈折光学リターデーション薄膜を備えている。ＯＣＢディスプレイはねじれネマティック（ＴＮ）セルに基づく通常のディスプレイに優る多くの利点を有し、例えば広い視野角および短い応答時間を有する。
【０００３】
上記刊行物は、液晶媒体が大きい光学異方性値Δｎおよび比較的大きい正の誘電異方性値Δεを有していなければならず、また好ましくはＯＣＢ効果に基づく高度情報ディスプレイ素子に使用可能であるには、弾性定数間の比Ｋ33／Ｋ11および粘度について全く小さい数値を有するべきである。ＯＣＢ効果を電気光学ディスプレイで工業的に使用するには、複数の要件を満たしていなければならない液晶媒体が必要である。この場合、水分、空気および物理的作用、例えば熱、赤外線、可視光線および紫外線照射、および直流および交流電場に対する化学的耐性は、特に重要である。さらにまた、工業的に使用できる液晶媒体は、適当な温度範囲における液晶中間相、比較的大きい複屈折、正の誘電異方性および低粘度を有することが求められる。
【０００４】
ＬＣｏＳ（登録商品名）（シリコンを基材とする液晶）ディスプレイは、従来技術から公知であり、Ｔｈｒｅｅ−Ｆｉｖｅ Ｓｙｓｔｅｍｓ Ｉｎｃ．（Ｔｅｍｐｅ、Ａｒｉｚｏｎａ、ＵＳＡ）から入手できる。ＬＣｏＳ（登録商品名）マイクロディスプレイは、反射型ディスプレイであって、代表的にシリコンバックプレーン（backplane）とカバーガラスとの間にねじれネマティック構造を有する液晶層を含有する。シリコンバックプレーンは、画素列からなり、この画素列はそれぞれ、導電体として同時に動作するミラー表面を有する。各画素は電圧の印加によりホメオトロピック配向に切り換えることができるねじれネマティック配向を有する能動的液晶層により覆われている固定ミラー（stationary mirror）を備えている。ＬＣｏＳ（登録商品名）マイクロディスプレイは小型であり、代表的に１．０インチよりも小さい対角線を有するが、１／４ＶＧＡ（７８０００画素）からＵＸＧＡ＋（２万画素）までの高度の解像力が可能である。
【０００５】
小さい画素サイズによって、ＬＣｏＳ（登録商品名）ディスプレイはまた、代表的に約１ミクロンである非常に薄いセル厚さを有する。従って、これらのディスプレイに用いられる液晶媒体は、通常小さいΔｎを有する液晶媒体が要求される慣用の反射型液晶ディスプレイに比較し、特に大きい光学誘電異方性値Δｎを有していなければならない。
【０００６】
従来開示された液晶中間相を有する一連の化合物の中に、単一で上記要件の全部を満たす化合物は包含されていない。従って、一般に、２種から２５種、好ましくは３種から１８種の化合物の混合物を調製し、これにより液晶媒体として使用できる材料を得ている。しかしながら、広いネマティック相範囲とともに低粘度および適度に高い透明点を有すると同時に、大きい複屈折値を有する液晶材料はこれまで入手できなかったことから、この方法で理想的相を生成することは容易ではない。
【０００７】
ＯＣＢモードおよびＬＣｏＳ（登録商品名）ディスプレイは、マトリックスディスプレイとして動作することができる。マトリックス液晶ディスプレイ（ＭＬＣディスプレイ）は公知である。各画素それぞれの切換えに使用することができる非線型素子の例には、能動的素子（すなわち、トランジスター）がある。「アクティブマトリックス」の用語が用いられ、２種のタイプに分類することができる：
１．基板としてのシリコンウエファー上のＭＯＳ（金属酸化物半導体）トランジスター。
２．基板としてのガラス板上の薄膜トランジスター（ＴＦＴ）。
【０００８】
タイプ１の場合、使用される電気光学効果は通常、動的散乱効果またはゲスト−ホスト効果である。単結晶シリコンの基板材料としての使用は、ディスプレイの大きさを制限する。これは、種々の部分表示をモジュラー集合させてさえも、接合部分に問題が生じるからである。
好適であって、さらに有望なタイプ２の場合、使用される電気光学効果は通常、ＴＮ効果である。この効果は２種のテクノロジイ間で相違点を有する：すなわち化合物半導体、例えばＣｄＳｅなどの化合物半導体を含有するＴＦＴ類、または多結晶形または無定形シリコンを基材とするＴＦＴ類である。後者のテクノロジイに関しては、格別の研究努力が世界中でなされている。
【０００９】
ＴＦＴマトリックスは、当該ディスプレイの１枚のガラス板の内側面に施され、もう１枚のガラス板の内側面は透明な対向電極を担持している。画素電極の大きさと比較すると、ＴＦＴは非常に小さく、また視覚的に、像に対する有害な効果は有していない。このテクノロジイはまた、各フィルター素子が切換え可能な画素に対して反対に位置するように、モザイク状の赤色、緑色および青色フィルターを配列した全色コンパティブル画像ディスプレイにまで発展させることができる。
【００１０】
従来開示されたＴＦＴディスプレイは通常、透過光内に交差偏光板を備えたＴＮセルとして動作し、裏側から照射される。しかしながら、ＯＣＢモードディスプレイの場合、反射型ディスプレイがまた、Ｔ．Ｕｃｈｉｄａ、Ｔ．ＩｓｈｉｎａｂｅおよびＭ．Ｓｕｚｕｋｉにより提案された（非特許文献７参照）。
本明細書において、ＭＬＣディスプレイの用語は、集積非線型素子を備えたマトリックスディスプレイの全部を包含する。すなわちアクティブマトリックスに加えて、またバリスターまたはダイオード（ＭＩＭ＝金属−絶縁体−金属）などの受動的素子を備えたディスプレイが包含される。
【００１１】
この方式のＭＬＣディスプレイは、中でもノートブック型コンピューター用、特にＴＶ用途（例えば、ポケット型テレビ受像機）または自動車または航空機構築用の高度情報ディスプレイ用に適している。コントラストの角度依存性および応答時間に関連する問題に加えて、ＭＬＣディスプレイでは、液晶混合物の不適当な抵抗値による問題が生じる（非特許文献８および非特許文献９参照）。この抵抗値が減少するほど、ＭＬＣディスプレイのコントラストは低下する。液晶混合物の抵抗値は一般に、ＭＬＣディスプレイの内部表面との相互作用によって、ＭＬＣディスプレイの寿命全般にわたり一般に減少することから、長期動作期間にわたり許容される抵抗値を有していなければならないディスプレイの場合、大きい（初期）抵抗値は非常に重要である。
【００１２】
従来開示されたＭＬＣ−ＴＮディスプレイの欠点は、それらの比較的低いコントラスト、比較的大きい視野角依存性およびこれらのディスプレイにおける諧調生成の困難性にある。
従って、種々の諧調を生成させることができるという目的で、広い動作温度範囲、短い応答時間および低いしきい値電圧を有すると同時に、非常に大きい抵抗値を有するＭＬＣディスプレイ、特に複屈折効果に基づくディスプレイ、例えばＯＣＢディスプレイに対する格別の要求が継続している。さらにまた、低粘度、大きい複屈折値、比較的大きい誘電異方性、充分に高い透明点および広いネマティック相範囲を同時に示すＯＣＢモードディスプレイ用の液晶媒体に対する格別の要望が存在する。
【００１３】
【非特許文献１】ピー．ボス（Ｐ．Ｂｏｓ）等著、エスアイディ ８３ ダイジェスト（ＳＩＤ ８３ Ｄｉｇｅｓｔ ）３０（１９８３）
【非特許文献２】ワイ．ヤマグチ、ティ．ミヤシタおよびティ．ウチダ（Ｙ．Ｙａｍａｇｕｃｈｉ、Ｔ．Ｍｉｙａｓｈｉｔａ ａｎｄ Ｔ．Ｕｃｈｉｄａ）著、エスアイディ ９３ ダイジェスト（ＳＩＤ ９３ Ｄｉｇｅｓｔ）２７７（１９９３）
【非特許文献３】ティ．ミヤシタ（Ｔ．Ｍｉｙａｓｈｉｔａ）等著、プロク．ユウロディスプレイ（Ｐｒｏｃ．Ｅｕｒｏｄｉｓｐｌａｙ）、１４９（１９９３）
【非特許文献４】ティ．ミヤシタ（Ｔ．Ｍｉｙａｓｈｉｔａ）等著、ジェイ．アプル．フィス．（Ｊ．Ａｐｐｌ．Ｐｈｙｓ．）、３４、Ｌ１７７（１９９５）
【非特許文献５】ティ．ミヤシタ（Ｔ．Ｍｉｙａｓｈｉｔａ）等著、エスアイディ ９５ ダイジェスト（ＳＩＤ ９５ Ｄｉｇｅｓｔ）７９７（１９９３）
【非特許文献６】シー．エル．クウー（Ｃ．−Ｌ．Ｋｕｏ）等著、エスアイディ ９４ ダイジェスト（ＳＩＤ ９４ Ｄｉｇｅｓｔ）９２７（１９９４）
【非特許文献７】ティ．ウチダ、ティ．イシナベおよびエム．スズキ（Ｔ．Ｕｃｈｉｄａ，Ｔ．Ｉｓｈｉｎａｂｅ ａｎｄ Ｍ．Ｓｕｚｕｋｉ）著、エスアイディ ９６ ダイジェスト（ＳＩＤ ９６ Ｄｉｇｅｓｔ）６１８（１９９６）
【非特許文献８】トガシ エス．、セキグチ ケイ．、タナベ エイチ．、ヤマモト イー．、ソリマチ ケイ．、タジマ イー．、ワタナベ エイチ．、シミズ エイチ．（TOGASHI，S．，SEKIGUCHI,K．，TANABE,H．，YAMAMOTO，E．，SORIMACHI，K．，TAJIMA，E．，WATANABE，H．，SHIMIZU，H．）著、プロク．ユウロディスプレイ（Ｐｒｏｃ．Ｅｕｒｏｄｉｓｐｌａｙ）、８４、１９８４年９月 ２１０〜２８８ マトリックス エルシーディ コントロールド バイ ダブル ステージ ダイオード リングス（Ａ ２１０−２８８ Ｍａｔｒｉｘ ＬＣＤ Ｃｏｎｔｒｏｌｌｅｄ ｂｙ Ｄｏｕｂｌｅ Ｓｔａｇｅ Ｄｉｏｄｅ Ｒｉｎｇｓ）１４１頁以降、パリ（Ｐａｒｉｓ）
【非特許文献９】ストローマー エム．（STROMER，M．）著、プロク．ユウロディスプレイ（Ｐｒｏｃ．Ｅｕｒｏｄｉｓｐｌａｙ）、８４、１９８４年９月：デザイン オブ シン フイルムトランジスタース フォア マトリックス アドレッシング オブ テレビジョン リキド クリスタル ディスプレイス（Ｄｅｓｉｇｎ ｏｆ Ｔｈｉｎ Ｆｉｌｍ Ｔｒａｎｓｉｓｔｏｒｓ ｆｏｒ Ｍａｔｒｉｘ Ａｄｄｒｅｓｓｉｎｇ ｏｆ Ｔｅｌｅｖｉｓｉｏｎ Ｌｉｑｕｉｄ Ｃｒｙｓｔａｌ Ｄｉｓｐｌａｙｓ）、１４５頁以降、パリ（Ｐａｒｉｓ）
【発明の開示】
【発明が解決しようとする課題】
【００１４】
本発明の課題は、上記欠点を有していないか、または有していても小さい程度のみであり、かつ低粘度、大きい複屈折値、正の誘電異方性および高い透明点を同時に有するＭＬＣディスプレイ、特にＬＣｏＳ（登録商品名）および反射型ディスプレイ、ならびにＯＣＢ効果ディスプレイを提供することにある。
本発明の課題はまた、新規液晶媒体を含有するＬＣｏＳまたはＯＣＢモードの電気光学液晶ディスプレイまたは映写装置を提供することにある。
【課題を解決するための手段】
【００１５】
この課題が、本発明による正の誘電異方性を有する極性化合物の混合物を基材とする液晶媒体の提供によって解決され、この混合物は、１種または２種以上の式Ｉで表わされる化合物：
【化１】
2004269886.tif 000002
【００１６】
および１種または２種以上の式ＩＩおよび／または式ＩＩＩで表わされる化合物：
【化２】
2004269886.tif 000003
【００１７】
（上記各式中、
Ｒ１１は、炭素原子１〜１２個を有するアルキル基またはアルコキシ基、もしくは炭素原子２〜１２個を有するアルケニル基であり；
Ｒ１２は、炭素原子１〜１２個を有するアルキル基またはアルコキシ基、もしくは炭素原子２〜１２個を有するアルケニル基であり；
Ｒは、炭素原子１〜１２個を有するアルキル基であり、この基中に存在する１個または２個以上のＣＨ2基はまた、ヘテロ原子（−Ｏ−、−Ｓ−）が相互に直接に結合しないものとして、−Ｏ−、−Ｓ−、−ＣＨ＝ＣＨ−、−C≡Ｃ−、−ＣＯ−、−ＯＣＯ−または−ＣＯＯ−により置き換えられていてもよく；
Ｘ0は、ＦまたはＣｌであるか、もしくは炭素原子１〜７個を有するフルオロアルキル基特にＣＦ３またはフルオロアルコキシ基特にＯＣＦ３、ＯＣＨＦ２である）
を含有する。
【００１８】
本発明による液晶媒体は、下記の点で際立っている：
●  比較的高い透明点、
●  広いネマティック相範囲、
●  大きい複屈折値、
●  正の誘電異方性、
●  低粘度、および
●  高いＵＶ安定性。
【００１９】
従って、本発明による液晶混合物を電気光学ディスプレイに使用すると、従来技術による混合物を含有するディスプレイに比較し、応答時間および駆動電圧にかかわる数値を減少させることができると同時に、充分の諧調、広い視野角および高いコントラストを備えたディスプレイを得ることができる。
式Ｉで表される化合物が誘電異方性にかかわり負の数値を有するにもかかわらず、本発明による液晶媒体が電気光学ディスプレイに用いるのに充分に大きい誘電異方性値を有することは特に驚くべきことである。
【００２０】
本発明に関連し、本明細書のいずれかに別段の定義がなされていないかぎり、「アルキル」の用語は、炭素原子１〜１２個（すなわち、炭素原子１個、２個、３個、４個、５個、６個、７個、８個、９個、１０個、１１個または１２個）を有する直鎖状または分枝鎖状の脂肪族炭化水素基を表わす。このアルキル基が飽和基である場合、この基はまた、「アルカニル」とも称される。アルキル基中に存在する１個または２個以上のＣＨ2基はまた、ヘテロ原子（ＯおよびＳ）が相互に直接に結合しないものとして、−Ｏ−（「オキサアルキル」または「アルコキシ」）、−Ｓ−（「チオアルキル」）、−ＣＨ＝ＣＨ−（「アルケニル」）、−C≡Ｃ−（「アルキニル」）、−ＣＯ−、−ＣＯ−Ｏ−または−Ｏ−ＣＯ−により置き換えられていてもよい。アルキルは好ましくは直鎖状であって、炭素原子１個、２個、３個、４個、５個、６個、７個または８個を有し、従って、メチル、エチル、ｎ−プロピル、ｎ−ブチル、ｎ−ペンチル、ｎ−ヘキシル、ｎ−ヘプチルまたはｎ−オクチルである。
【００２１】
本発明に関連し、「フルオロアルキル」の用語は、１個または２個以上のフッ素原子により置換されている上記定義のとおりのアルキル基を表わす。フルオロアルキル基は好ましくは、炭素原子１〜７個を有する。ＣＦ3およびＣＨＦ2に加え、特に好ましいフルオロアルキル基は高度にフッ素化されているアルキル基、例えばＣ2Ｆ5、ＣＨＦＣＦ3およびＣＨＦＣＨＦ2である。
【００２２】
「アルケニル」の用語は、少なくとも１個のＣ＝Ｃ二重結合を含有する脂肪族炭化水素基を表わし、本発明に関連し、それぞれ炭素原子２〜７個（すなわち、炭素原子２個、３個、４個、５個、６個または７個）または炭素原子２〜１２個（すなわち、炭素原子２個、３個、４個、５個、６個、７個、８個、９個、１０個、１１個または１２個）を有する直鎖状または分枝鎖状のアルケニル基、特に直鎖状基を表わす。「アルケニル」の用語はまた、２個または３個以上のＣ＝Ｃ二重結合を有する基を包含する。好適アルケニル基は、Ｃ2−Ｃ7−１Ｅ−アルケニル、Ｃ4−Ｃ7−３Ｅ−アルケニル、Ｃ5−Ｃ7−４−アルケニル、Ｃ6−Ｃ7−５−アルケニルおよびＣ7−６−アルケニル、特にＣ2−Ｃ7−１Ｅ−アルケニル、Ｃ4−Ｃ7−３Ｅ−アルケニルおよびＣ5−Ｃ7−４−アルケニルである。好適アルケニル基の例には、ビニル、１Ｅ−プロペニル、２−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどがある。５個までの炭素原子を有する基は一般に、好適である。
【００２３】
アルコキシの用語は、酸素原子がアルコキシ基により置換されている基に、または置換されている環に直接に結合しているＯ−アルキル基を意味し、ここでアルキルは上記定義のとおりであり、好ましくは非分枝状である。対応して、アルケニルオキシ基は、酸素原子がアルケニルオキシ基により置換されている基に、または置換されている環に直接に結合しているＯ−アルケニル基を意味し、ここでアルケニルは上記定義のとおりであり、好ましくは非分枝状である。好適アルコキシ基は、メトキシ、エトキシ、ブトキシ、ペントキシ、ヘキソキシ、ヘプトキシおよびオクトキシである。アルコキシは特に好ましくは、−ＯＣＨ3、−ＯＣ2Ｈ5、−Ｏ−ｎ−Ｃ3Ｈ7、−Ｏ−ｎ−Ｃ4Ｈ9または−Ｏ−ｎ−Ｃ5Ｈ11である。
【００２４】
本発明に関連し、「フルオロアルコキシ」の用語は、１個または２個以上のフッ素原子により置換されている上記定義のとおりのアルコキシ基を表わす。フルオロアルキル基は好ましくは、炭素原子１〜７個を有する。ＯＣＦ3、ＯＣＨＦ2およびＯＣＨ2Ｆに加え、特に好適なフルオロアルキル基は、高度にフッ素化されているアルコキシ基、例えばＯＣ2Ｆ5、ＯＣＨＦＣＦ3およびＯＣＨＦＣＨＦ2である。
【００２５】
アルキル基中に存在する１個または２個以上のＣＨ2基が、本発明に従い−Ｏ−により置き換えられている場合、「アルキル」の用語はまた、「オキサアルキル」基を包含する。本発明に関連し、「オキサアルキル」の用語は、少なくとも１個の非末端ＣＨ2基が、隣接するヘテロ原子（ＯおよびＳ）が存在しない様相で−Ｏ−により置き換えられているアルケニル基を表わす。オキサアルキルは好ましくは、式−ＣaＨ2a+1−Ｏ−（ＣＨ2）b−（式中、ａおよびｂはそれぞれ相互に独立し、１、２、３、４、５、６、７、８、９または１０である；ａは特に好ましくは１〜６の整数であり、およびｂは１または２である）で表わされる直鎖状基を包含する。
【００２６】
上記定義のとおりであるアルキル基中に存在する１個または２個以上のＣＨ2基がイオウにより置き換えられている場合、「チオアルキル」基が存在する。「チオアルキル」は好ましくは、式ＣaＨ2a+1−Ｓ−（ＣＨ2）b−（式中、ａは１、２、３、４、５、６、７、８、９または１０であり、およびｂは１、２、３、４、５、６、７、８、９または１０である；ａは特に好ましくは１〜６の整数であり、およびｂは０、１または２である）で表わされる直鎖状基を包含する。
【００２７】
アルキル基またはアルケニル基中に存在する１個または２個以上のＣＨ2基が−Ｃ≡Ｃ−により置き換えられている場合、アルキニル基またはアルケニニル基が存在する。１個または２個以上のＣＨ2基の−ＣＯ−、−ＣＯ−Ｏ−または−Ｏ−ＣＯ−による置き換えも可能である。これらの基の中で、下記基は特に好適である：アセトキシ、プロピオニルオキシ、ブチリルオキシ、ペンタノイルオキシ、ヘキサノイルオキシ、アセトキシメチル、プロピオニルオキシメチル、ブチリルオキシメチル、ペンタノイルオキシメチル、２−アセトキシエチル、２−プロピオニルオキシエチル、２−ブチリルオキシエチル、２−アセトキシプロピル、３−プロピオニルオキシプロピル、４−アセトキシブチル、メトキシカルボニル、エトキシカルボニル、プロポキシカルボニル、ブトキシカルボニル、ペントキシカルボニル、メトキシカルボニルメチル、エトキシカルボニルメチル、プロポキシカルボニルメチル、ブトキシカルボニルメチル、２−（メトキシカルボニル）エチル、２−（エトキシカルボニル）エチル、２−（プロポキシカルボニル）エチル、３−（メトキシカルボニル）プロピル、３−（エトキシカルボニル）プロピルまたは４−（メトキシカルボニル）プチルである。
【００２８】
上記基が少なくとも１個の不斉中心、例えば不斉置換炭素原子を有する場合、これらの基は光学活性（カイラル）基の形態であることができる。この種のカイラル基を含有する化合物が異性体的に純粋な形態で、または光学異性体の混合物の形態で存在できることは言うまでもない。
好適な式Ｉで表される化合物は、その分子中に存在するＲ12が炭素原子１〜７個を有するアルコキシ基である化合物である。特に好適な式Ｉで表わされる化合物は、式Ｉａ〜Ｉｃで表される化合物である：
【００２９】
【化３】
2004269886.tif 000004
【００３０】
これらの式において、ｎおよびｍは相互に独立し、１〜７、特に１〜５の整数であり、またＣnＨ2n+1およびＣmＨ2m+1は、特に非分枝状である。
非常に特に好適な式Ｉで表わされる化合物は、式Ｉにおいて、ｎ＝１、２、３、４または５であり、およびｍ＝１、２または３である化合物である。
式Ｉで表わされる化合物は負の誘電異方性値を有し、本発明による液晶媒体中に１〜２０重量％（媒体の総量に基づく）、好ましくは２〜１５重量％、特に３〜１２重量％の量で存在する。
式ＩＩおよび式ＩＩＩで表される化合物にかかわり、Ｘ0はＸ1であると好ましく、ここでＸ1はＦまたはＣｌである。
【００３１】
好適な式ＩＩで表される化合物は、式ＩＩａで表わされる化合物である：
【化４】
2004269886.tif 000005
この式において、ｎは１〜７、好ましくは１〜５の整数である；特にＣnＨ2n+1は、メチル、エチル、ｎ−プロピル、ｎ−ブチルまたはｎ−ペンチルである。
【００３２】
式ＩＩＩで表わされる好適化合物は、式ＩＩＩａで表わされる化合物である：
【化５】
2004269886.tif 000006
この式において、ｎは１〜７、好ましくは１〜５の整数である；特にＣnＨ2n+1は、メチル、エチル、ｎ−プロピル、ｎ−ブチルまたはｎ−ペンチルである。
【００３３】
式ＩＩおよび式ＩＩＩで表わされる化合物は、大きい光学異方性値を有する。本発明による媒体は１種または２種以上の式ＩＩで表わされる化合物を独占的に含有することができ、または１種または２種以上の式ＩＩＩで表わされる化合物を独占的に含有することができ、もしくは別様に、１種または２種以上の式ＩＩで表わされる化合物および１種または２種以上の式ＩＩＩで表わされる化合物を含有することができる。１種または２種の式ＩＩで表わされる化合物および１種または２種の式ＩＩＩで表わされる化合物を存在させると好ましい。式ＩＩおよび／または式ＩＩＩで表わされる化合物は通常、本発明による媒体中に５〜５５重量％（媒体の総量に基づく）、好ましくは１０〜５０重量％、特に１５〜４５重量％の量で存在させる。
【００３４】
１種または２種以上の式ＩＶで表わされる化合物を含有する本発明による液晶媒体はまた、好ましい：
【化６】
2004269886.tif 000007
【００３５】
式中、
Ｒは、炭素原子１〜１２個を有するアルキル基であり、この基中に存在する１個または２個以上のＣＨ2基はまた、ヘテロ原子（−Ｏ−、−Ｓ−）が相互に直接に結合しないものとして、−Ｏ−、−Ｓ−、−ＣＨ＝ＣＨ−、−C≡Ｃ−、−ＣＯ−、−ＯＣＯ−または−ＣＯＯ−により置き換えられていてもよく；
Ｘ0は、ＦまたはＣｌであるか、もしくは炭素原子１〜７個を有するフルオロアルキル基、特にＣＦ3または炭素原子１〜７個を有するフルオロアルコキシ基、特にＯＣＦ3またはＯＣＨＦ2であり；および
ＬはＨまたはＦである。
式ＩＶにおいて、Ｘ0がＦ、ＣｌまたはＯＣＦ3である化合物は、好適化合物である。特に好適な化合物としては下記式ＩＶａ〜ＩＶｅで表わされる化合物が挙げられる：
【００３６】
【化７】
2004269886.tif 000008
【００３７】
これらの式において、ｎは１〜７、好ましくは１〜５の整数である；特にＣnＨ2n+1は、メチル、エチル、ｎ−プロピル、ｎ−ブチルまたはｎ−ペンチルである。式ＩＶａ〜ＩＶｃで表わされる化合物、すなわち式ＩＶにおいて、ＬがＦである化合物は、特に好適な化合物として挙げられる。式ＩＶａで表わされる化合物は非常に特に好ましい化合物として挙げられ、特に式ＩＶａにおいて、ＣnＨ2n+1がエチル、ｎ−プロピルまたはｎ−ペンチルである化合物が挙げられる。
式ＩＶで表わされる化合物は、大きい光学異方性値および誘電異方性値を有する。本発明による媒体は１種または２種以上、特に１種、２種または３種の式ＩＶで表わされる化合物を含有することができる。本発明による液晶媒体中の式ＩＶで表わされる化合物の含有量は、３〜４０重量％、特に好ましくは４〜３６重量％、特に５〜３２重量％であると好ましい。
【００３８】
１種または２種以上の式Ｖで表わされる化合物を含有する本発明による液晶媒体はまた、好ましい：
【化８】
2004269886.tif 000009
【００３９】
式中、
Ｒ51は、炭素原子２〜１２個を有するアルケニル基であり；
Ｘ2は、炭素原子１〜１２個を有するアルキル基またはアルコキシ基、もしくは炭素原子２〜１２個を有するアルケニルまたはアルケニルオキシ基であり、この基中に存在する１個または２個以上のＣＨ2基はまた、ヘテロ原子（−Ｏ−、−Ｓ−）が相互に直接に結合しないものとして、−Ｏ−、−Ｓ−、−C≡Ｃ−、−ＣＯ−、−ＯＣＯ−または−ＣＯＯ−により置き換えられていてもよく、またはＸ2はＸ0であり、ここでＸ0は上記定義のとおりであり；
ａは、０または１であり；および
Ｌは、ＨまたはＦである。
【００４０】
式Ｖで表わされる化合物の好適付属群は、式Ｖ−Ａで表わされる化合物を包含する：
【化９】
2004269886.tif 000010
この式において、ｎは１〜７の整数であり、他方、ｍは２〜７の整数である。ＣnＨ2n+1は好ましくは非分枝鎖状アルキル基、特にメチル、エチル、ｎ−プロピル、ｎ−ブチルまたはｎ−ペンチルである。ＣmＨ2m+1は特に好ましくは、非分枝鎖状アルケニル基、特にビニル、ＩＥ−プロペニルまたは２−プロペニルである。
【００４１】
特に好適な式Ｖ−Ａで表わされる化合物は下記式Ｖ−Ａａで表わされる化合物である：
【化１０】
2004269886.tif 000011
式中、ＣnＨ2n+1は直鎖状アルキル基であり、ここでｎ＝３、４または５であり、およびｐは０、１または２である。
【００４２】
式Ｖで表わされる化合物の２種の追加の好適付属群は、式Ｖ−Ｂおよび式Ｖ−Ｃで表わされる化合物から構成される：
【化１１】
2004269886.tif 000012
【００４３】
これらの式において、ｎは１〜７の整数であり、他方でｍは２〜７の整数であり、およびＬはＨまたはＦである。ＣnＨ2n+1は好ましくは、非分枝状アルキル基、特にメチル、エチル、ｎ−プロピル、ｎ−ブチルまたはｎ−ペンチルである。ＣmＨ2m+1は好ましくは、非分枝状アルケニル基、特にビニル、１Ｅ−プロペニルまたは２−プロペニルである。Ｌは好ましくは、式Ｖ−Ｂにおいて、水素であり、また式Ｖ−Ｃにおいて、フッ素である。
【００４４】
特に好適な式Ｖ−Ｂおよび式Ｖ−Ｃで表わされる化合物は、それぞれ式Ｖ−Ｂａおよび式Ｖ−Ｃａで表わされる化合物である：
【化１２】
2004269886.tif 000013
式中、ＣnＨ2n+1は直鎖状アルキル基であり、ここでｎ＝１、２または３である。
【００４５】
式Ｖで表わされる化合物にかかわり、本発明による液晶媒体は式Ｖ−Ａで表わされる化合物を独占的に含有するか、または式Ｖ−Ｂで表わされる化合物を独占的に含有するか、または式Ｖ−Ｃで表わされる化合物を独占的に含有する。しかしながら、これらの媒体はまた、式Ｖ−Ａで表わされる化合物および式Ｖ−Ｂで表わされる化合物および／または式Ｖ−Ｃで表わされる化合物の両方を含有することができる。本発明による液晶媒体中の式Ｖで表わされる化合物の含有量は、好ましくは１〜３０重量％、特に好ましくは３〜２８重量％、特に５〜２６重量％である。
【００４６】
１種または２種以上の式ＶＩで表わされる化合物を含有する本発明による液晶媒体はまた、好ましい：
【化１３】
2004269886.tif 000014
式中、
【化１４】
2004269886.tif 000015
は、１，４−シクロヘキシレンまたは１，４−フェニレン環で
あり、このフェニレン環はまた、１個または２個のフッ素により置換されていてもよい；
ＲおよびＸ0は上記定義のとおりであり；および
Ｌは、ＨまたはＦである。
【００４７】
式ＶＩで表わされる化合物の好適付属群は、式ＶＩ−Ａおよび式ＶＩ−Ｂで表わされる化合物から構成される：
【化１５】
2004269886.tif 000016
【００４８】
これらの式において、ｎは１〜７、好ましくは１〜５の整数であり、特に
ＣnＨ2n+1は好ましくは、メチル、エチル、ｎ−プロピル、ｎ−ブチルまたはｎ−ペンチルである。Ｘ0は好ましくは、Ｆ、Ｃｌ、ＣＦ3、ＯＣＦ3またはＯＣＨＦ2、特にＦ、ＣＦ3またはＯＣＦ3である。ＬはＨまたはＦである。
式ＶＩで表わされる化合物が本発明による液晶媒体中に存在する場合、それらの含有量は通常、４〜３０重量％、好ましくは８〜２６重量％、特に１２〜２２重量％である。
【００４９】
大きい光学異方性を有する極性成分として、１種または２種以上の式ＶＩＩで表わされる化合物を含有する本発明による液晶媒体はまた、好ましい：
【化１６】
2004269886.tif 000017
【００５０】
式中、
Ｒは上記定義のとおりであり；
Ｘ0は、ＦまたはＣｌであるか、もしくは炭素原子１〜７個を有するフルオロアルキル、特にＣＦ3、またはフルオロアルコキシ、特にＯＣＦ3またはＯＣＨＦ2であり；および
Ｌ1およびＬ2は相互に独立し、ＨまたはＦである。
式ＶＩＩにおいて、Ｘ0は好ましくは、Ｆ、ＣｌまたはＯＣＦ3である。
好適な式ＶＩＩで表わされる化合物は、式ＶＩＩａ〜ＶＩＩｆで表わされる化合物である：
【００５１】
【化１７】
2004269886.tif 000018
【００５２】
【化１８】
2004269886.tif 000019
【００５３】
これらの式において、ｎは１〜７、好ましくは１〜５の整数であり、ＣnＨ2n+1は特に好ましくは、メチル、エチル、ｎ−プロピル、ｎ−ブチルまたはｎ−ペンチル、特にエチルまたはｎ−プロピルである。式ＶＩＩａで表わされる化合物は非常に特に好ましい化合物として挙げられる。
式ＶＩＩで表わされる化合物が本発明による液晶媒体中に存在する場合、それらの含有量は通常、２〜４０重量％、好ましくは５〜３５重量％、特に１０〜２５重量％である。
【００５４】
本発明による液晶媒体はまた、式ＶＩＩＩで表わされるアルケニル基含有ビフェニル化合物を含有することができる：
【化１９】
2004269886.tif 000020
式中、
Ｒ81は、炭素原子１〜１２個を有するアルキル基またはアルコキシ基であり；および
Ｒ82は、炭素原子２〜７個を有するアルケニル基である。
【００５５】
式ＶＩＩＩにおいて、Ｒ81が炭素原子１〜８個を有するアルキル基である化合物は、好適化合物として挙げられる。Ｒ81は特に好ましくは、メチル、エチルまたはプロピル、特にメチルである。
式ＶＩＩＩにおいて、Ｒ82がビニル、１Ｅ−プロペニル、１Ｅ−ブテニル、３−ブテニルまたは３Ｅ−ペンテニル、特に３−ブテニルまたは３Ｅ−ペンテニルである化合物はまた、好ましい化合物として挙げられる。
【００５６】
式ＶＩＩＩａで表わされる化合物は、非常に特に好ましい化合物として挙げられる：
【化２０】
2004269886.tif 000021
式中、alkylは炭素原子１〜８個を有するアルキル基、特にメチルであり、およびＲ82aはＨ、メチル、エチルまたはｎ−プロピル、特にメチルである。
【００５７】
液晶混合物はまた、１種または２種以上の式ＩＸで表わされるターフェニル化合物をさらに含有する：
【化２１】
2004269886.tif 000022
【００５８】
式中、
Ｒ0は、炭素原子１〜１２個を有するアルキル基またはアルコキシ基であり；
Ｘ0は、ＦまたはＣｌであるか、または７個までの炭素原子を有するフルオロアルキル基、特にＣＦ3、またはフルオロアルコキシ基、特にＯＣＦ3またはＯＣＨＦ2であり；および
Ｌは、ＨまたはＦである。
式ＩＸにおいて、Ｘ0がＸ1である、すなわちＦまたはＣｌである化合物は好適化合物として挙げられる。
液晶混合物は好ましくはまた、１種または２種以上の式Ｘ〜ＸＶＩＩＩから選択される極性化合物をさらに含有する：
【００５９】
【化２２】
2004269886.tif 000023
【００６０】
【化２３】
2004269886.tif 000024
【００６１】
上記式において、
Ｒ2は、９個までの炭素原子を有するアルキル、アルコキシ、フルオロアルキル、アルケニル、アルケニルオキシまたはオキサアルケニルであり；
Ｚ1は、ＣＦ2Ｏ、Ｃ2Ｆ4または単結合であり；
Ｚ2は、ＣＦ2Ｏ、Ｃ2Ｆ4またはＣ2Ｈ4であり；
Ｚ3は、Ｃ2Ｆ4またはＣ2Ｈ4であり；
Ｘ0は、ＦまたはＣｌであるか、または７個までの炭素原子を有するフルオロアルキル、特にＣＦ3、またはフルオロアルコキシ、特にＯＣＦ3またはＯＣＨＦ2であり；
Ｌ1〜Ｌ4はそれぞれ相互に独立し、ＨまたはＦであり；および
ｒは、０または１である。
【００６２】
式Ｘで表される化合物において、Ｒ2は好ましくは、炭素原子１〜８個を有するｎ−アルキル基、または炭素原子２〜７個を有するアルケニルであり、またＸ0は好ましくは、Ｆ、Ｃｌ、ＣＦ3またはＯＣＨＦ2、特にＦまたはＯＣＦ3である。
式ＸＩＩで表される化合物は好ましくは、下記式で表される化合物から選択される：
【００６３】
【化２４】
2004269886.tif 000025
【００６４】
【化２５】
2004269886.tif 000026
【００６５】
上記各式中、Ｒ2およびＸ0は上記定義のとおりであり、Ｒ2は好ましくは、炭素原子１〜８個を有するｎ−アルキル基、または炭素原子２〜７個を有するアルケニル基であり、およびＸ0は好ましくは、Ｆ、Ｃｌ、ＣＦ3、ＯＣＦ3またはＯＣＨＦ2、特にＦまたはＯＣＦ3である。
式ＸＩＩａで表わされる化合物、特に式ＸＩＩａにおいて、Ｘ0がＦである化合物および式ＸＩＩｄで表わされる化合物は、特に好適な化合物として挙げられる。
式ＸＩＶで表わされる化合物は、下記式から選択すると好ましい：
【００６６】
【化２６】
2004269886.tif 000027
【００６７】
上記各式中、Ｒ2およびＸ0は上記定義のとおりであり、Ｒ2は好ましくは、炭素原子１〜８個を有するｎ−アルキル基、または炭素原子２〜７個を有するアルケニル基であり、およびＸ0は好ましくは、Ｆ、Ｃｌ、ＣＦ3、ＯＣＦ3またはＯＣＨＦ2、特にＦまたはＯＣＦ3である。
式ＸＩＶａ、式ＸＩＶｂおよび式ＸＩＶｃで表わされる化合物は特に好ましい化合物として挙げられる。
式ＸＶＩで表わされる化合物は、下記式で表わされる化合物から選択すると好ましい：
【００６８】
【化２７】
2004269886.tif 000028
【００６９】
上記各式中、Ｒ2およびＸ0は上記定義のとおりであり、Ｒ2は好ましくは、炭素原子１〜８個を有するｎ−アルキル基、または炭素原子２〜７個を有するアルケニル基であり、およびＸ0は好ましくは、Ｆ、Ｃｌ、ＣＦ3、ＯＣＦ3またはＯＣＨＦ2、特にＦまたはＯＣＦ3である。
式ＸＶＩＩで表わされる化合物は、下記式で表わされる化合物から選択すると好ましい：
【００７０】
【化２８】
2004269886.tif 000029
【００７１】
上記各式中、Ｒ2およびＸ0は上記定義のとおりであり、Ｒ2は好ましくは、炭素原子１〜８個を有するｎ−アルキル基、または炭素原子２〜７個を有するアルケニル基であり、およびＸ0は好ましくは、Ｆ、Ｃｌ、ＣＦ3、ＯＣＦ3またはＯＣＨＦ2、特にＦまたはＯＣＦ3である。
液晶混合物は好ましくは、１種または２種以上の式ＸＩＸ〜ＸＸＶＩで表わされる四環状化合物をさらに含有する：
【００７２】
【化２９】
2004269886.tif 000030
【００７３】
【化３０】
2004269886.tif 000031
【００７４】
上記各式中、Ｒ2およびＸ0は上記定義のとおりであり、およびＬ1、Ｌ2、Ｌ3、Ｌ4およびＬ5はそれぞれ相互に独立し、ＨまたはＦである。Ｒ2は好ましくは、炭素原子１〜８個を有するｎ−アルキル基、または炭素原子２〜７個を有するアルケニル基である。Ｘ0は好ましくは、Ｆ、Ｃｌ、ＣＦ3、ＯＣＦ3またはＯＣＨＦ2、特にＦまたはＯＣＦ3である。Ｌ4およびＬ5は好ましくは、Ｈである。式ＸＸＶＩにおいて、Ｌ1およびＬ3がＦであり、Ｌ2がＨまたはＦであり、およびＬ4およびＬ5がＨである化合物は特に好適な化合物として挙げられる。
液晶混合物はまた、式ＸＸＶＩＩ〜ＸＸＩＸで表わされる化合物をさらに含有すると好ましい：
【００７５】
【化３１】
2004269886.tif 000032
【００７６】
上記各式中、Ｒ2、Ｌ1およびＸ0は上記定義のとおりであり、およびフェニレン環は１個または２個以上のＦ、ＣｌまたはＣＮにより置換されていてもよい。Ｒ2は好ましくは、炭素原子１〜８個を有するｎ−アルキル基、または炭素原子２〜７個を有するアルケニル基であり、およびＸ0は好ましくは、Ｆ、Ｃｌ、ＣＦ3、ＯＣＦ3またはＯＣＨＦ2、特にＦまたはＣｌであり、また少なくとも１個のフェニレン環はＦにより置換されていると好ましい。
【００７７】
好適な式ＸＸＶＩＩＩで表わされる化合物は、Ｌ1がＦであり、およびＸ0がＦまたはＣｌ、特にＦである化合物である。
液晶混合物はまた、式ＸＸＸ〜ＸＸＸＩＩＩで表わされる化合物をさらに含有すると好ましい：
【００７８】
【化３２】
2004269886.tif 000033
【００７９】
上記各式中、Ｒ3およびＲ4はそれぞれ相互に独立し、式ＶＩＩＩにかかりＲ31について定義されているとおりであり、およびＬはＨまたはＦである。
式ＸＸＸで表わされる化合物において、Ｒ3およびＲ4は好ましくは、炭素原子１〜８個を有するアルキル基である。
式ＸＸＸＩ、式ＸＸＸＩＩおよび式ＸＸＸＩＩＩで表わされる化合物において、Ｒ3およびＲ4は好ましくは、炭素原子１〜８個を有するアルキル基またはアルコキシ基である。
【００８０】
本発明は上記液晶媒体を誘電体として含有することを特徴とする電気光学ディスプレイまたは映写装置、好ましくはＯＣＢ効果に基づくアクティブマトリックス駆動を備えたディスプレイまたはＬＣｏＳ（登録商品名）ディスプレイに関する。
混合物は好ましくは基本的に、一般式Ｉ、ＩＩおよびＩＩＩで表わされる化合物、ならびに一般式ＩＶ〜ＸＸＸＩＩＩで表わされる化合物からなる。
【００８１】
本発明の好適態様は、中でも、下記成分を含有する混合物に関する：
−少なくとも１種の式Ｉ、特に式Ｉａで表わされる化合物；および／または
−少なくとも１種の式ＩＩａで表わされる化合物を５〜３０重量％；および／または
−少なくとも１種の式ＩＩＩａで表わされる化合物を５〜５０重量％；および／または
−少なくとも１種の式Ｖ−Ａで表わされる化合物を５〜２０重量％；および／または
−１０重量％までの量の１種または２種以上の式Ｖ−Ｂで表わされる化合物；および／または
【００８２】
−２０重量％までの量、特に１５重量％までの量の１種または２種以上の式Ｖ−Ｃで表わされる化合物を；および／または
−少なくとも１種の式ＶＩ−Ｂで表わされる化合物を６〜２４重量％；および／または
−少なくとも１種の式ＶＩＩａで表わされる化合物を５〜２０重量％；および／または
−１種または２種以上の式ＶＩＩＩａで表わされる化合物、特にＲ82a＝メチルである化合物を１〜３０重量％；および／または
−２０重量％までの量の１種または２種以上の式ＸＩＸ〜ＸＸＸＩＩおよび式ＸＸＸＩＩおよび式ＸＸＸＩＩＩ、特に式ＸＩＸおよび式ＸＸＸＩＩＩで表わされる化合物。
【００８３】
本発明による液晶媒体に用いられる式Ｉ〜ＸＸＸＩＩＩで表わされる化合物は、従来技術から公知であるか、または公知方法によって製造することができる。
式Ｉで表わされる化合物を使用すると、別のパラメーターに悪影響を及ぼすことなく、大きい複屈折値および高い透明点を同時に有する本発明による液晶混合物を得ることができる。式ＩＩおよび／または式ＩＩＩで表わされる化合物を使用すると、本発明による混合物に大きい複屈折値が得られる。
液晶混合物は好ましくは、少なくとも７５Ｋのネマティック相範囲および６０℃以上、特に７０℃以上の透明点を有する。
【００８４】
液晶混合物の複屈折値Δｎは好ましくは、少なくとも０．１４、特に好ましくは少なくとも０．１５、特に０．１８またはそれ以上である。誘電異方性は好ましくは、＋６よりも大きく、特に好ましくは少なくとも＋７．５である。
本発明による混合物は通常、上記基本構造を有する中程度の極性を有する成分およびさらにシアノ成分ではない追加の成分を基材とするものである。しかしながら、非常に高いＨＲ値が不必要である場合、例えばＴＮまたはＳＴＮ用途の場合、この種の混合物はまた、公知シアノ−液晶成分、好ましくは式ＸＸＸＩＶで表わされる化合物をさらに含有することができる：
【００８５】
【化３３】
2004269886.tif 000034
式中、Ｒ2、ｒ、Ｌ1およびＬ2は上記定義のとおりであり、および
【化３４】
2004269886.tif 000035
はトランス−１，４−シクロヘキシレンまたは１，４−フェニレンである。
【００８６】
得られる混合物は非常に低い温度（戸外用）を包含する非常に広いネマティック相範囲の獲得にとって重要である。
この混合物は好ましくは、中程度の極性を有するハロゲン化成分を基材としており、および／または基本的にシアノ成分を含有していない。
本発明による混合物は、それ自体慣用の方法で製造することができる。一般に、主成分を構成する成分中に、有利には高められた温度において、少量で用いられる諸成分の所望量を溶解させる。選択された温度が主成分の透明点以上である場合、溶解操作の完了を特に容易に見ることができる。
【００８７】
しかしながら、適当な有機溶媒、例えばアセトン、クロロホルムまたはメタノール中の諸成分の溶液を混合し、次いで溶媒を留去することもできる。
本発明による液晶媒体は、これらを従来開示されている全部の形式のＡＭディスプレイに使用できるようにする様相で、適当な添加剤によって変性することができる。
所望により、本発明による媒体は追加の成分、例えば安定剤または二色性染料を常量で含有することができる。これらの追加の成分の総濃度は、全体としての混合物に基づき０％〜１０％の範囲、好ましくは０．１％〜６％の範囲である。これらの各化合物の濃度は、０．１％〜３％の範囲である。これらの添加剤および混合物中の同様な成分の濃度は、別の混合物の構成成分の濃度範囲が指示されている場合、考慮されていない。
【発明を実施するための最良の形態】
【００８８】
下記例は本発明を制限することなく、説明するものである。これらの例において、液晶物質の融点および透明点は摂氏度で示されている。パーセンテージは重量パーセントである。
本特許出願書および下記例において、液晶化合物の全部の化学構造は頭文字で示されており、その化学式への変換は下記のとおりに達成される。基ＣnＨ2n+1およびＣmＨ2m+1は全部が、ｎ個またはｍ個の炭素原子をそれぞれ有する直鎖状アルキル基である。表Ｂのコードは、自明である。表Ａには、基本構造にかかわる頭文字のみが示されている。各場合、この基本構造にかかわる頭文字の後に、ダッシュにより分離して、置換基Ｒ1、Ｒ2、Ｌ１およびＬ2にかかわるコードが示されている。
【００８９】
【表１】
2004269886.tif 000036
【００９０】
表Ａ：
【化３５】
2004269886.tif 000037
【００９１】
表Ｂ：
【化３６】
2004269886.tif 000038
【００９２】
【化３７】
2004269886.tif 000039
【００９３】
表Ｃ：
表Ｃは本発明による混合物に通常的に使用されるドープ剤を示している。
【化３８】
2004269886.tif 000040
【００９４】
【化３９】
2004269886.tif 000041
【００９５】
表Ｄ：
本発明による混合物に添加することができる安定剤の例を下記に示す：
【化４０】
2004269886.tif 000042
【００９６】
【化４１】
2004269886.tif 000043
【００９７】
【化４２】
2004269886.tif 000044
【００９８】
【化４３】
2004269886.tif 000045
【００９９】
【化４４】
2004269886.tif 000046
【０１００】
下記略語を使用する：
Δｎ            ５８９ｎｍおよび２０℃における光学異方性
ｎe              ５８９ｎｍおよび２０℃における異常光線屈折率
Δε            ２０℃における誘電異方性
ε⊥              分子長軸に対し垂直の誘電定数
ｃｌ．ｐ．      透明点［℃］
γ1            ２０℃における回転粘度（ｍＰａ・秒）
【０１０１】
例１ 
下記成分から液晶混合物を調製する：
【表２】
2004269886.tif 000047
【０１０２】
比較例１
下記成分から液晶混合物を調製する：
【表３】
2004269886.tif 000048
【０１０３】
透明点、光学異方性および誘電異方性にかかわる数値が非常に低いことは別にし、例１からの本発明による混合物に比較し、格別に高い回転粘度を示す。
【０１０４】
例２
下記成分から液晶混合物を調製する：
【表４】
2004269886.tif 000049
【０１０５】
比較例２
下記成分から液晶混合物を調製する：
【表５】
2004269886.tif 000050
【０１０６】
類似の光学異方性を有するが、例２からの本発明による混合物に比較し、小さい誘電異方性、低い透明点および高い回転粘度を示す。